(57)【特許請求の範囲】
【請求項１】
オーステナイト系ステンレス鋼板から切り取ったブランクを、プレス金型での段階的な冷間曲げ加工により、目的とする曲率の翼断面形状に成形した腹板と、
同じオーステナイト系ステンレス鋼板から切り取ったブランクを、やはりプレス金型での段階的な冷間曲げ加工により、上記腹板よりも大きな曲率の翼断面形状に成形すると共に、その前縁部に腹板との溶接用開先部を加工した背板と、
上記腹板並びに背板よりも薄肉な同じオーステナイト系ステンレス鋼板から切り取ったブランクを、プレス金型での段階的な冷間曲げ加工により、中間部の凹曲面と切り離し両端部の凸曲面とから連続する断面ほぼ倒立Ｗ字形に成形すると共に、その凹曲面の中間部に上記腹板との溶接用プラグ穴を、長手方向への点在分布状態に切り抜き加工した板バネとを用意して、
先ず、上記板バネをその中間部に点在分布する複数のプラグ穴において、上記腹板の対応的な中間部へプラグ溶接し、その後板バネが付属している腹板へ上記背板を、その背板によって板バネの両凸曲面が押し付け弾圧される付勢状態に被覆させた上、その背板と腹板との重なり合う後縁部同士を背板の存在方向からレーザービーム溶接する一方、同じく背板と腹板との鋭角に交叉する前縁部同士を、上記背板の開先部においてＴＩＧ溶接又は半自動溶接することにより、上記腹板と背板とから造形される断面弓形の空洞内を、上記板バネの介在によって前縁側水路と中間水路並びに後縁側水路との合計３個に仕切り細分し、
その後、上記腹板と背板との表面並びに長手方向の両端部を滑らかに機械加工して、最後に上記空洞の中間水路に連通する第１水流入スリットの複数を背板へ、同じく空洞の前縁側水路又は／及び後縁側水路に連通する第２水流入スリットの複数を腹板へ、各々切り抜き加工することを特徴とする蒸気タービン用静翼の製造法。
【請求項２】
背板の長手方向に沿って点在分布する第１水流入スリットの複数につき、そのうちの翼根元側へ片寄った位置にある半分の個数と、翼先端側へ片寄った位置にある残り半分の個数とを、各々ほぼ平行に揃う配列状態として、放電加工機により各々一挙同時に切り抜く加工の合計２回を行う一方、
腹板の長手方向に沿って点在分布する第２水流入スリットの複数につき、そのうちの翼根元側へ片寄った位置にある半分の個数と、翼先端側へ片寄った位置にある残り半分の個数とを、各々ほぼ平行に揃う配列状態として、放電加工機により各々一挙同時に切り抜く加工の合計２回を行うことを特徴とする請求項１記載の蒸気タービン用静翼の製造法。
【発明の詳細な説明】
【技術分野】
【０００１】
本発明は蒸気タービン用静翼の製造法、殊更タービン効率の向上に役立つ中空ＡＶＮ（Ａｄｖａｎｃｅｄ  Ｖｏｒｔｅｘ  Ｎｏｚｚｌｅ：三次元スタッキングノズル）翼を板金プレス曲げ加工と溶接によって製造する方法に関する。
【背景技術】
【０００２】
蒸気タービン用中空ノズル翼（静翼）を背板と腹板との２ピースから、プレス曲げ加工と溶接により製造する方法が、特許文献１の従来技術として、その図１３〜２３の工程図に基き説示されている。
【０００３】
又、上記特許文献１のほか、特許文献２、３にも蒸気タービン用中空ノズル翼（静翼）を１ピースの鋼板から、やはりプレス曲げ加工と溶接によって製造する方法が開示されている。
【０００４】
他方、特許文献４の図２０には蒸気タービン用の静翼（製品）として、その背板と腹板とから成る空洞の内部へ断面弓形の板バネを介挿設置することにより、その空洞を仕切り細分すると共に、その前縁側空洞と後縁側空洞に各々連通する水流入スリットを腹板に開口分布させた構成が開示されている。
【先行技術文献】
【特許文献】
【０００５】
【特許文献１】特開平１０−３３９１０７号公報
【特許文献２】特開２０１０−１１６８５６号公報
【特許文献３】特開平１１−３３６５０４号公報
【特許文献４】特開２００８−１３３８２５号公報
【発明の概要】
【発明が解決しようとする課題】
【０００６】
ところが、翼形状が翼根リングからシュラウドにかけて三次元に捻れた複雑な中空ＡＶＮ翼を対象として、その空洞の内部へ特許文献４に記載のような板バネを介挿設置することにより、その静翼の自励振動（フラッタ）を抑制しようとする場合、特許文献１〜３に記載の製造法を採用することは不可能である。必らず背板と腹板との２ピースから、プレス曲げ加工とその後の溶接を経て製造しなければならない。
【０００７】
この点、特許文献１の図１３〜２３に説示された従来技術の製造法では、背板と腹板を何れも熱間プレス曲げ加工しているため、その熱による歪み変形が特に上記三次元形状のＡＶＮ翼の場合、複雑になるばかりでなく、変形量も大きくなり、その修正困難である結果、安定・高精度な翼プロフィルを得られない。
【０００８】
又、特許文献２の製造法では特許文献１のそれを改良したことになっているが、これでも未だ熱間プレス成形を行っているため、その成形直後水槽に導入した冷却水と上方からの散水により、プレス機の下型を冷却して、上記熱による翼プロフィル精度の低下を防がなければならず、その下型を囲む水槽や散水の特殊設備、成形後のスケール除去作業などを要する問題がある。
【０００９】
更に言えば、特許文献４の図２０には蒸気タービン用静翼の実施例１２が記載されているが、その最適な金属材料や製造法の詳細な説明はなされていない。
【課題を解決するための手段】
【００１０】
本発明はこのような課題の改良を目的としており、あくまでも蒸気タービン用静翼の製造法として、その目的を達成するために、請求項１ではオーステナイト系ステンレス鋼板から切り取ったブランクを、プレス金型での段階的な冷間曲げ加工により、目的とする曲率の翼断面形状に成形した腹板と、
【００１１】
同じオーステナイト系ステンレス鋼板から切り取ったブランクを、やはりプレス金型での段階的な冷間曲げ加工により、上記腹板よりも大きな曲率の翼断面形状に成形すると共に、その前縁部に腹板との溶接用開先部を加工した背板と、
【００１２】
上記腹板並びに背板よりも薄肉な同じオーステナイト系ステンレス鋼板から切り取ったブランクを、プレス金型での段階的な冷間曲げ加工により、中間部の凹曲面と切り離し両端部の凸曲面とから連続する断面ほぼ倒立Ｗ字形に成形すると共に、その凹曲面の中間部に上記腹板との溶接用プラグ穴を、長手方向への点在分布状態に切り抜き加工した板バネとを用意して、
【００１３】
先ず、上記板バネをその中間部に点在分布する複数のプラグ穴において、上記腹板の対応的な中間部へプラグ溶接し、その後板バネが付属している腹板へ上記背板を、その背板によって板バネの両凸曲面が押し付け弾圧される付勢状態に被覆させた上、その背板と腹板との重なり合う後縁部同士を背板の存在方向からレーザービーム溶接する一方、同じく背板と腹板との鋭角に交叉する前縁部同士を、上記背板の開先部においてＴＩＧ溶接又は半自動溶接することにより、上記腹板と背板とから造形される断面弓形の空洞内を、上記板バネの介在によって前縁側水路と中間水路並びに後縁側水路との合計３個に仕切り細分し、
【００１４】
その後、上記腹板と背板との表面並びに長手方向の両端部を滑らかに機械加工して、最後に上記空洞の中間水路に連通する第１水流入スリットの複数を背板へ、同じく空洞の前縁側水路又は／及び後縁側水路に連通する第２水流入スリットの複数を腹板へ、各々切り抜き加工することを特徴とする。
【００１５】
又、上記請求項１に従属する請求項２では、背板の長手方向に沿って点在分布する第１水流入スリットの複数につき、そのうちの翼根元側へ片寄った位置にある半分の個数と、翼先端側へ片寄った位置にある残り半分の個数とを、各々ほぼ平行に揃う配列状態として、放電加工機により各々一挙同時に切り抜く加工の合計２回を行う一方、
【００１６】
腹板の長手方向に沿って点在分布する第２水流入スリットの複数につき、そのうちの翼根元側へ片寄った位置にある半分の個数と、翼先端側へ片寄った位置にある残り半分の個数とを、各々ほぼ平行に揃う配列状態として、放電加工機により各々一挙同時に切り抜く加工の合計２回を行うことを特徴とする。
【発明の効果】
【００１７】
請求項１の製造法によれば、蒸気タービン用静翼を構成する腹板と背板との２ピースが、何れも優れた耐侵蝕性と強い加工硬化特性を有するオーステナイト系ステンレス鋼板（ＳＵＳ３０４Ｌ）から成り、しかもその２ピースを各々プレス金型での段階的な冷間曲げ加工によって、目的とする最終断面形状に成形するようになっているため、冒頭に述べた従来技術の熱間プレス加工による歪み変形とその変形量が少なくなり、又その熱間プレス成形直後の金型を冷却する特殊な設備やスケール除去の特別な作業などを必要とせず、特に翼形状が翼根元から翼先端にかけて三次元的に捻れた複雑な中空ＡＶＮ翼であっても、これを高精度な翼プロフィルの製品として容易に製造できる効果がある。
【００１８】
又、上記静翼の自励振動を抑制するために役立てる板バネも、上記腹板並びに背板より薄肉な同じオーステナイト系ステンレス鋼板（ＳＵＳ３０４Ｌ）から成り、やはりプレス金型での段階的な冷間曲げ加工によって、断面ほぼ倒立Ｗ字形に成形されている。
【００１９】
そして、その板バネにおける中間部の凹曲面を先に腹板の対応的な中間部へ、点在分布状態にプラグ溶接した腹板と上記背板とを、その後組み立てるに当り、その腹板と背板との前縁部同士は鋭角に交叉する突き合わせ状態にあるため、ここを背板の開先部において容易にＴＩＧ溶接又は半自動溶接することができる。
【００２０】
他方、上記腹板と背板との後縁部同士は重なり合う状態にあり、その板厚が倍加するも、ここを言わばピンスポット溶接として入熱量が少なく、且つ溶け込み深さの深いレーザービーム溶接によって、熱による歪み変形を抑制しつつも強固に安定良く接合一体化することができる。その場合、そのレーザービーム溶接は背板の存在方向から行うようになっているため、その背板と腹板の最終的な機械加工が、腹板の存在方向から切削加工として行われても、上記接合強度の爾後的に低下するおそれはない。
【００２１】
更に、上記板バネの付属した腹板と背板との組立溶接により、断面弓形に造形された翼の空洞内は、その断面ほぼＷ字形をなす板バネの介在によって、前縁側水路と中間水路並びに後縁側水路との合計３個に仕切り細分されているが、その前縁側水路又は／及び後縁側水路に連通する第２水流入スリットの複数を、上記腹板の長手方向（翼幅方向）に沿って開口分布させているばかりでなく、中間水路に連通する第１水流入スリットの複数を、上記背板の長手方向（翼幅方向）に沿って開口分布させてもいるため、上記空洞内の合理的な仕切り細分とも相俟って、その内部からの水抜き効率と延いては蒸気タービンの効率をますます向上させることができ、その意味からも翼形状が三次元的に捻れた複雑な中空ＡＶＮ翼にふさわしく有効な製造法であると言える。
【００２２】
その場合、請求項２の構成を採用するならば、上記背板に対する第１水流入スリットの切り抜き加工と、腹板に対する第２水流入スリットの切り抜き加工とを、何れも放電加工機によりますます効率良く行え、量産効果の向上に役立つ。
【図面の簡単な説明】
【００２３】
【図１】本発明に係る蒸気タービン用静翼（完成品）の斜面図である。
【図２】図１の背板側から見た背面図である。
【図３】図１の腹板側から見た正面図である。
【図４】図２のイ−イ線乃至ホーホ線に沿う各断面図である。
【図５】図４の拡大した代表断面図である。
【図６】腹板のプレス曲げ加工状態を示す断面図である。
【図７】背板のプレス曲げ加工状態を示す断面図である。
【図８】溶接用の開先部を抽出して示す拡大図である。
【図９】板バネのプレス曲げ加工状態を示す断面図である。
【図１０】上記静翼の組立溶接状態を示す斜面図である。
【図１１】図１０の腹板側から見た正面図である。
【図１２】図１１の側面図並びにその平・底面図である。
【図１３】図１２のイ−イ線乃至ホーホ線に沿う各断面図である。
【図１４】板バネを抽出して示す斜面図である。
【図１５】図１４の正面図並びにその平・底面図である。
【図１６】図１５のイ−イ線乃至ニーニ線に沿う各断面図である。
【図１７】図１４の拡大した代表断面図である。
【図１８】腹板に対する板バネの溶接状態を示す斜面図である。
【図１９】腹板に対する板バネの溶接状態を示す拡大断面図である。
【図２０】腹板と背板との仮付け溶接部分を示す斜面図である。
【図２１】図２０の拡大した代表断面図である。
【図２２】背板の翼根リング側に切り抜いた第１水流入スリットを抽出して示す正面図である。
【図２３】腹板の翼根リング側に切り抜いた第２水流入スリットを抽出して示す斜面図である。
【図２４】背板のシュラウド側に切り抜いた第１水流入スリットを抽出して示す正面図である。
【図２５】腹板のシュラウド側に切り抜いた第２水流入スリットを抽出して示す斜面図である。
【発明を実施するための形態】
【００２４】
以下、図面に基いて本発明の実施形態を詳述すると、図１〜５はその本発明の目的とする蒸気タービン用静翼、就中翼形状が図４の座標上における各位置から知得できるように、翼根リング（翼根元）からシュラウド（翼先端）にかけて三次元的に捻れた複雑な中空ＡＶＮ（Ａｄｖａｎｃｅｄ  Ｖｏｒｔｅｘ  Ｎｏｚｚｌｅ）翼（Ｎ）の完成品を示している。
【００２５】
これは大きな曲率の背板（Ｂ）と小さな曲率の腹板（Ａ）とを組み合わせ、その前縁部同士と後縁部同士を各々溶接することにより、翼幅方向（翼の平均反り線／骨格線と直交する方向）（Ｃ−Ｃ）に沿って延在する断面弓形の空洞（Ｈ）を形成している。
【００２６】
又、その空洞（Ｈ）の内部には自励振動（フラッタ）を抑制するための板バネ（Ｓ）が介挿設置されており、これによって上記空洞（Ｈ）の内部を前縁側水路（１０ｆ）と中間水路（１０ｍ）並びに後縁側水路（１０ｒ）との合計３個に仕切り細分している。
【００２７】
その場合、板バネ（Ｓ）は断面ほぼ倒立Ｗ字形をなし、その凹曲面（１１）の中間部において腹板（Ａ）と溶接されているが、切り離し両端部は背板（Ｂ）とほぼ同じ曲率を備えた前後一対の凸曲面（１２ｆ）（１２ｒ）として、その背板（Ｂ）へ空洞（Ｈ）内から弾圧付勢された状態にある。
【００２８】
そして、更に上記中間水路（１０ｍ）と連通する複数の第１水流入スリット（１３−１）（１３−２）（１３−３）（１３−４）（１３−５）（１３−６）が背板（Ｂ）に、上記後縁側水路（１０ｒ）のみか又はその後縁側水路（１０ｒ）並びに前縁側水路（１０ｆ）と各々連通する複数の第２水流入スリット（１４−１）（１４−２）（１４−３）（１４−４）（１４−５）（１４−６）が腹板（Ａ）に、その何れも上記翼幅方向（Ｃ−Ｃ）に沿う点在分布状態として切り抜かれており、その第１、２水流入スリット（１３−１）〜（１３−６）（１４−１）〜（１４−６）  から空洞（Ｈ）内の対応的な連通水路（１０ｍ）（１０ｆ）（１０ｒ）へ流入した水を、その翼（Ｎ）の広幅な外側端部から翼根リング（図示省略）や、同じく翼（Ｎ）の狭幅な内側端部からシュラウド（図示省略）に向けて排出し得るようになっている。（Ｆ）は蒸気の流れ方向を示す矢印である。
【００２９】
尚、上記背板（Ｂ）の厚みと腹板（Ａ）の厚みはＡＶＮ翼（Ｎ）の完成状態における一例として何れも約６mm、板バネ（Ｓ）の厚みは同じく約３mm、上記翼幅方向（Ｃ−Ｃ）に延在する翼の全体長さ（Ｚ）は一例として約９４８mm、翼幅（Ｗ）は外側となる翼根リングから内側となるシュラウドへ行く程狭くなるが、一例として約２３３mm〜１７３mmの範囲である。
【００３０】
図６〜２５は本発明の製造工程を示しており、その中空ＡＶＮ翼（Ｎ）を製造するに当っては、上記腹板（Ａ）並びに背板（Ｂ）の材料として、例えば約８mmの一定厚みを有するオーステナイト系ステンレス鋼板（ＳＵＳ３０４Ｌ）を用意すると共に、上記板バネ（Ｓ）の材料として約３mmの一定厚みを備えた同じオーステナイト系ステンレス鋼板（ＳＵＳ３０４Ｌ）を用意する。茲に、オーステナイト系ステンレス鋼板（ＳＵＳ３０４Ｌ）は蒸気タービン用静翼としてふさわしく、優れた耐蝕性と強い加工硬化特性を発揮するため、翼プロフィル精度を長く維持することに役立つ。
【００３１】
そして、先ず腹板（Ａ）となる上記オーステナイト系ステンレス鋼板からレーザー加工機により姿切りしたブランク（Ａｍ）を、グラインダーによりバリ取り後、図６のようなプレス機（約３０００ｔ）の上型（１５）と下型（１６）を用いて、１次〜３次の段階的に冷間曲げ加工し、その後レーザー加工機により基準穴の加工とトリム加工（製品ラインでの切断）を行い、更にプレス機の金型を用いてリスト加工（決め押し）し、図１０〜１３のような成形状態の腹板（Ａ）を得る。
【００３２】
他方、上記背板（Ｂ）となる同じオーステナイト系ステンレス鋼板からレーザー加工機により寸法切りしたブランク（Ｂｍ）を、やはりグラインダーによりバリ取り後、図７のようなプレス機（約３０００ｔ）の上型（１７）と下型（１８）を使用して、１次〜３次の段階的に冷間曲げ加工し、その後レーザー加工機により基準穴加工とトリム加工を行い、更にプレス機の金型によるリスト加工（決め押し）も行うほか、後述する腹板（Ａ）との組み立て時その腹板（Ａ）の前縁部と鋭角に交叉することとなる背板（Ｂ）の前縁部に、ＴＩＧ溶接又は半自動溶接のための開先加工も施した図１０〜１３のような成形状態の背板（Ｂ）を得る。図８の符号（１９）はそのグラインダーにより加工されたＴＩＧ溶接用の開先部を示している。
【００３３】
尚、上記腹板（Ａ）と背板（Ｂ）との何れにあっても、その１次曲げ成形後のブランク（Ａｍ）（Ｂｍ）を歪み取り（応力除去）のために、一旦真空炉にて溶体化し、引き続き冷間での２、３次曲げ成形を行うのである。
【００３４】
更に、上記腹板（Ａ）と背板（Ｂ）の材料よりも薄肉なオーステナイト系ステンレス鋼板から、やはりレーザー加工機により寸法切りした板バネ（Ｓ）のブランク（Ｓｍ）を、グラインダーによりバリ取りした後、図９のようなプレス機（約３０００ｔ）の上型（２０）と下型（２１）とを用いて、１、２次の段階的に冷間曲げ加工し、その後レーザー加工機によりプラグ穴（２２）の加工とトリム加工を行い、更にプレス機の金型によるリスト加工（決め押し）も行って、図１４〜１７のような断面ほぼ倒立Ｗ字形に成形された板バネ（Ｓ）を得る。
【００３５】
その場合、プラグ穴（２２）は腹板（Ａ）とのプラグ溶接用として、その複数（図例では合計８個）が板バネ（Ｓ）のほぼ倒立Ｗ字形をなす凹曲面（１１）の中間部へ点在分布状態に切り抜かれている。
【００３６】
上記中空ＡＶＮ翼（Ｎ）の構成部品である腹板（Ａ）と背板（Ｂ）並びに板バネ（Ｓ）を、目的とする最終的な翼断面形状に成形できたならば、次に腹板（Ａ）と板バネ（Ｓ）とを組み立てるために、その２ピースをアセトンなどにより洗浄して、その洗浄液の拭き取り後、傷や欠陥などの有無を目視検査する。それから腹板（Ａ）の罫書き部へ図１８、１９のように、上記板バネ（Ｓ）のプラグ穴（２２）が開口分布している凹曲面（１１）の中間部を接合させて、その長手方向（翼幅方向）における両端部付近を万力などによって固定し、その両端部の２個所を仮止め溶接した後、上記プラグ穴（２２）の複数をすべて埋める如く、その板バネ（Ｓ）と腹板（Ａ）とをプラグ溶接する。（Ｐ）はそのプラグ溶接部を示している。尚、その後のＰＴ検査により欠陥があれば、補修のための溶接を行う。
【００３７】
そして、上記板バネ（Ｓ）が付属した腹板（Ａ）と上記背板（Ｂ）とを、その背板（Ｂ）により板バネ（Ｓ）が包み込み被覆される状態となるように組み立てるのである。そのために、先ず腹板（Ａ）と背板（Ｂ）とを治具に固定したままで、その２ピースの前縁部（ｆ）同士と後縁部（ｒ）同士を仮付け溶接する。その仮付け溶接個所は図２０に示唆する如く、前縁部（ｆ）同士と後縁部（ｒ）同士を何れも脚長５〜１０mm×溶接長さ２０〜４０mm×１００×１５０mmピッチ×６箇所として行い、長手方向（翼幅方向）における両端部（ｅ）同士を脚長５〜１０mm×溶接長さ５０〜８０mm×片端１個所づつとして行うことが好ましい。
【００３８】
何れにしても、腹板（Ａ）と背板（Ｂ）とを仮付け溶接した状態では、その腹板（Ａ）に付属の板バネ（Ｓ）が背板（Ｂ）によって押え付けられ、その板バネ（Ｓ）の切り離し両端部をなす凸曲面（１２ｆ）（１２ｒ）が、内側から背板（Ｂ）へ弾圧付勢される結果となり、その摩擦によって翼（Ｎ）の弾性変形を減衰することができる。
【００３９】
上記腹板（Ａ）と背板（Ｂ）とを仮付け溶接し終えたならば、次にその組立状態にある翼（Ｎ）を溶接治具にセットした後、その２ピースの重なり合った後縁部同士をレーザー溶接機によって、図２１のように背板（Ｂ）の存在方向から溶接する。その場合、腹板（Ａ）と背板（Ｂ）との重なり合った後縁部同士は、約１６mm（約８mm×２）の厚みを有するため、深い溶け込みを得られるレーザービーム溶接とし、しかもそのピンスポット溶接となるレーザービーム溶接の少ない入熱量（延いては少ない変形量）を活用して、オーステナイト系ステンレス鋼板が熱により大きく歪変形したり、この材料から成る三次元的に捻れた中空ＡＶＮ翼（Ｎ）のプロフィル精度が低下したりするおそれを防ぐのである。（Ｌ）はそのレーザービーム溶接部を示している。
【００４０】
又、上記レーザービーム溶接を背板（Ｂ）の存在方向から行う理由は、追って最終的な機械加工を腹板（Ａ）の存在方向から行うため、その接合面積の減少するおそれを防ぎ、耐久強度を確保することにある。
【００４１】
他方、上記腹板（Ａ）と背板（Ｂ）との後縁部同士をレーザービーム溶接することと相前後して、その２ピースの鋭角に交叉した前縁部同士をＴＩＧ溶接又は半自動溶接（ガスシールドアーク溶接）する。その溶接は上記背板（Ｂ）の開先部（１９）をグラインダーで成形し、欠陥のないことを確認後に、好ましくは層間温度を１５０℃以下として、第１〜３層目まで行う。（Ｔ）はそのＴＩＧ溶接又は半自動溶接した部分を示している。
【００４２】
そして、その前縁部同士の溶接を終えたならば、プレス機の金型を使用して、決め押し（歪取り）を行った後、上記組立溶接状態にある翼（Ｎ）を治具にセットした上、その腹面と背面を各々マシニングセンターにより機械加工して、上記腹板（Ａ）並びに背板（Ｂ）の厚みを何れも約６mmに確保するほか、両端面もマシニングセンターによって円弧加工し、再度プレス機の金型による歪取りとバフ研磨による仕上げ加工とを行う。
【００４３】
ここまでの仕上げ加工状態では、中空ＡＶＮ翼（Ｎ）の上記腹板（Ａ）と背板（Ｂ）とから造形された断面弓形の空洞（Ｈ）が、図２１のように板バネ（Ｓ）の介在によって、前縁側水路（１０ｆ）と中間水路（１０ｍ）並びに後縁側水路（１０ｒ）との合計３個に仕切り細分されている。
【００４４】
そこで、最後に上記翼（Ｎ）を放電加工治具にセットして、放電加工機の使用により、その背板（Ｂ）と腹板（Ａ）に対する第１、２水流入スリット（１３−１）（１３−２）（１３−３）（１３−４）（１３−５）（１３−６）（１４−１）（１４−２）（１４−３）（１４−４）（１４−５）（１４−６）の切り抜き加工を行う。その場合、第１水流入スリット（１３−１）〜（１３−６）が上記空洞（Ｈ）内の中間水路（１０ｍ）に連通する複数（図例では合計６個）として、背板（Ｂ）の長手方向（翼幅方向）に沿って点在分布している一方、第２水流入スリット（１４−１）〜（１４−６）は同じく空洞（Ｈ）内の後縁側水路（１０ｒ）に連通する複数（図例では同じ合計６個）として、腹板（Ａ）の長手方向（翼幅方向）に沿って点在分布しているが、その第１、２水流入スリット（１３−１）〜（１３−６）（１４−１）〜（１４−６）の何れも翼根リング側の半分である３個づつは、図２２、２３のようにその平行な配列状態に延在しており、残るシュラウド側の半分である３個づつも、図２４、２５のようにその平行な配列状態に延在している。
【００４５】
そのため、その第１水流入スリット（１３−１）〜（１３−６）の翼根リング側に片寄った３個とシュラウド側に片寄った３個を、背板（Ｂ）へ各々一挙同時に切り抜く加工の合計２回と、第２水流入スリット（１４−１）〜（１４−６）の翼根リング側に片寄った３個とシュラウド側に片寄った３個を、腹板（Ａ）へ各々一挙同時に切り抜く加工の合計２回を行えば足り、そのスリット加工の効率と精度を向上させることができる。
【００４６】
尚、上記腹板（Ａ）に切り抜き加工する第２水流入スリット（１４−１）〜（１４−６）はこれを空洞（Ｈ）内の後縁側水路（１０ｒ）と連通する位置に代えて、同じく空洞（Ｈ）内の前縁側水路（１０ｆ）と連通する位置に切り抜き加工しても良く、又その前縁側水路（１０ｆ）に連通する位置と後縁側水路（１０ｒ）に連通する位置との双方へ、例えば合計６個づつ切り抜き加工してもさしつかえない。
【００４７】
何れにしても、空洞（Ｈ）の内部、殊更その中間水路（１０ｍ）に連通する第１水流入スリット（１３−１）〜（１３−６）の複数が、背板（Ｂ）の長手方向（翼幅方向）に沿う点在分布状態として切り抜き加工されているため、その背板（Ｂ）からの円滑な水抜き作用により、湿り度の大きく、蒸気中で径大化した水滴流が、翼（Ｎ）の背面に衝突し、ますます粗大となって吹きちぎられ、翼（Ｎ）の侵蝕と蒸気タービンの性能低下を招くことを防止できる効果がある。
【符号の説明】
【００４８】
（１０ｆ）・前縁側水路
（１０ｍ）・中間水路
（１０ｒ）・後縁側水路
（１１）・板バネの凹曲面
（１２ｆ）（１２ｒ）・板バネの凸曲面
（１３−１）（１３−２）（１３−３）（１３−４）（１３−５）（１３−６）・第１水流入スリット
（１４−１）（１４−２）（１４−３）（１４−４）（１４−５）（１４−６）・第２水流入スリット
（１５）（１７）（２０）・プレス機の上型
（１６）（１８）（２１）・プレス機の下型
（１９）・溶接用の開先部
（２２）・プラグ穴
（Ａ）・腹板
（Ｂ）・背板
（Ｃ−Ｃ）・翼幅方向
（Ｆ）・蒸気の流れ方向
（Ｈ）・空洞
（Ｌ）・レーザービーム溶接部
（Ｎ）・中空ＡＶＮ翼
（Ｐ）・プラグ溶接部
（Ｓ）・板バネ
（Ｔ）・ＴＩＧ溶接部又は半自動溶接部
（Ｚ）・翼の全体長さ
（Ｗ）・翼幅
（Ａｍ）・腹板のブランク
（Ｂｍ）・背板のブランク
（Ｓｍ）・板バネのブランク
（ｅ）・両端部
（ｆ）・前縁部
（ｒ）・後縁部
【図１】
0005205499.tif 000002
【図２】
0005205499.tif 000003
【図３】
0005205499.tif 000004
【図４】
0005205499.tif 000005
【図５】
0005205499.tif 000006
【図６】
0005205499.tif 000007
【図７】
0005205499.tif 000008
【図８】
0005205499.tif 000009
【図９】
0005205499.tif 000010
【図１０】
0005205499.tif 000011
【図１１】
0005205499.tif 000012
【図１２】
0005205499.tif 000013
【図１３】
0005205499.tif 000014
【図１４】
0005205499.tif 000015
【図１５】
0005205499.tif 000016
【図１６】
0005205499.tif 000017
【図１７】
0005205499.tif 000018
【図１８】
0005205499.tif 000019
【図１９】
0005205499.tif 000020
【図２０】
0005205499.tif 000021
【図２１】
0005205499.tif 000022
【図２２】
0005205499.tif 000023
【図２３】
0005205499.tif 000024
【図２４】
0005205499.tif 000025
【図２５】
0005205499.tif 000026